(57)【特許請求の範囲】
【請求項１】
少なくとも、アミド系溶剤と、ケトン系溶剤と、エステル系溶剤とを含有し、
前記アミド系溶剤は、Ｎ−エチル−２−ピロリドン又はＮ−メチル−２−ピロリドンであり、その含有量が組成物全体に対して４質量％〜４０質量％であり、
前記ケトン系溶剤は、シクロヘキサノンであり、その含有量が組成物全体に対して１０質量％〜２０質量％であり、
前記エステル系溶剤は、酢酸アミルであり、その含有量が組成物全体に対して１５質量％〜３５質量％である、
金型用洗浄剤組成物。
【請求項２】
成形原料樹脂に由来するヤニ成分を洗浄除去するためのものである
請求項１に記載の金型用洗浄剤組成物。
【請求項３】
アルコール系溶剤をさらに含有する
請求項１又は２に記載の金型用洗浄剤組成物。
【請求項４】
前記アルコール系溶剤は、オクタノール又はベンジルアルコールであり、その含有量が組成物全体に対して５質量％〜３０質量％である
請求項３に記載の金型用洗浄剤組成物。
【請求項５】
炭化水素系溶剤をさらに含有する
請求項１乃至４のいずれか１項に記載の金型用洗浄剤組成物。
【請求項６】
前記炭化水素系溶剤は、ナフテン系溶剤又はイソパラフィン系溶剤であり、その含有量が組成物全体に対して５質量％〜３０質量％である
請求項５に記載の金型用洗浄剤組成物。
【請求項７】
グリコール系溶剤をさらに含有する
請求項１乃至６のいずれか１項に記載の金型用洗浄剤組成物。
【発明の詳細な説明】
【技術分野】
【０００１】
本発明は、金型用洗浄剤組成物に関するものであり、より詳しくは、射出成形等の樹脂の成形加工に際して金型やシリンダ等の表面に生じる、樹脂成分に由来する樹脂ヤニやガスヤニを洗浄除去するための金型用洗浄剤組成物に関する。
【背景技術】
【０００２】
射出成形等のプラスチックの成形加工においては、成形原料である種々の樹脂を加熱したときに、その樹脂が溶融してシリンダや金型等の表面に融着し、その融着した樹脂が空気によって酸化するとともに高温の熱によって炭化して、いわゆる樹脂ヤニ（なお、「樹脂残渣物」とも言われる）となる。また、溶融した樹脂から発生する揮発ガス成分が金型等に付着し、その金型の温度が下がったときに固化して、いわゆるガスヤニ（なお、「モールドデポジット」とも言われる）が発生する。
【０００３】
これらの樹脂ヤニやガスヤニ（以下、「ヤニ成分」と総称する）が、金型等の表面に付着してその汚れが蓄積すると、成形品の仕上がり寸法や外観、離型性等に大きく影響する。このような汚れによる悪影響を防ぐため、射出成形等のプラスチック成形加工に用いる金型に対しては、定期的に洗浄処理等を施し、蓄積した汚れを除去する必要がある。
【０００４】
その金型等の表面に付着したヤニ成分の除去方法としては、例えば、洗浄用ゴムシートによる付着除去、アルカリ液を用いた洗浄除去、人手やブラストショットによる研磨除去等が知られている。
【０００５】
具体的に、洗浄用ゴムシートを用いた付着除去方法は、蓄積した汚れのある金型等の表面にゴムシートを貼り付け、そのゴムシートに汚れを付着させ、所定時間経過後にシートと共に汚れを引き剥がすというものである。しかしながら、この方法では、金型を取り外して全て分解しなければならず、また金型にゴムシートを貼り付ける作業が極めて面倒であるうえ、ゴムシートの一部が金型に付着したまま残存するおそれがある。また、金型の表面を傷める可能性もある。
【０００６】
また、アルカリ液を用いた洗浄除去方法として、例えば特許文献１には、多価アルコールを主成分とし、これに強アルカリと界面活性剤を配合させた金型洗浄剤が開示されている。しかしながら、アルカリ液による洗浄方法は、洗浄力は高いものの、アルカリ液の作業者への影響や洗浄後の廃液処理等、人や環境に与える負荷が大きいという問題がある。
【０００７】
また、人手やブラストショットによる研磨除去は、金型細部の汚れを除去することが可能であるが、研磨作業に要する時間が長くなるほか、金型を傷めつけやすいという問題がある。すなわち、ブラストショットは、使用するメディアによって洗浄効果に違いがあり、比較的硬度の高いガラスをメディアとして用いた場合は金型に大きな損傷を与え、成形精度が落ちることがある。また、ガラスよりも硬度が小さいドライアイスをメディアとして用いた場合には、金型への損傷は小さくなる反面、汚れの除去効果が低下する。
【０００８】
一方、上述したヤニ成分の除去方法のほかに、溶剤を用いた洗浄除去方法がある。この溶剤による洗浄除去方法は、種々の有機溶剤や、塩素系の溶剤等を組み合わせた溶剤を用いて洗浄除去するものであり、簡易に行うことができ、また金型への影響が少ないという利点もあり、種々の洗浄剤組成物が提案されている（例えば、特許文献２、３参照）。
【０００９】
さて、プラスチック成形においては、その成形品の種類や用途に応じて、多岐にわたる種類の原料樹脂が用いられる。成形原料樹脂は、当然にその種類によって融点が異なり、また射出成形等の成形加工に際しての最適なシリンダ温度や金型温度、固化温度等が異なる。そしてまた、そのような種々の成形原料樹脂を成形加工する際に生じるヤニ成分にも違いが生じる。なお、表１に、種々の樹脂の融点、成形時のシリンダ温度、固化温度、金型温度のおおよその温度範囲の例を示す。
【００１０】
【表１】
0006537142.tif 000002
【００１１】
上述した溶剤による洗浄除去方法においては、ヤニ成分の元になる樹脂、すなわち射出成形等の成形原料に用いた樹脂の、その溶剤に対する溶解性が洗浄効果に影響する。上述したように近年では、種々の成形用樹脂組成物が開発されその種類も多岐にわたっており、いかなる種類の樹脂が成形原料として用いられた場合でも、その原料樹脂に由来するヤニ成分を効果的に洗浄除去することができる溶剤組成物が求められている。
【先行技術文献】
【特許文献】
【００１２】
【特許文献１】特開平１１−０９０９３８号公報
【特許文献２】特開２００１−２３２６４７号公報
【特許文献３】特開２００５−０３５１２１号公報
【発明の概要】
【発明が解決しようとする課題】
【００１３】
本発明は、このような実情に鑑みて提案されたものであり、金型等の成形部材に損傷等を与えることなく、簡易に処理することができ、種々の成形原料樹脂に由来するヤニ成分を効果的に洗浄除去することができる洗浄剤組成物を提供することを目的とする。
【課題を解決するための手段】
【００１４】
本発明者らは、上述した課題を解決するために、種々の溶剤の組み合わせについて検討を重ねた結果、少なくとも、アミド系溶剤と、ケトン系溶剤と、エステル系溶剤とを含有する洗浄剤組成物であることにより、種々の樹脂に由来するヤニ成分を効果的に洗浄除去できることを見出し、本発明を完成するに至った。
【００１５】
（１）本発明の第１の発明は、少なくとも、アミド系溶剤と、ケトン系溶剤と、エステル系溶剤とを含有する金型用洗浄剤組成物である。
【００１６】
（２）本発明の第２の発明は、第１の発明において、成形原料樹脂に由来するヤニ成分を洗浄除去するためのものである、金型用洗浄剤組成物である。
【００１７】
（３）本発明の第３の発明は、第１又は第２の発明において、前記アミド系溶剤は、Ｎ−エチル−２−ピロリドン又はＮ−メチル−２−ピロリドンであり、その含有量が組成物全体に対して１質量％〜５０質量％である、金型洗浄剤組成物である。
【００１８】
（４）本発明の第４の発明は、第１乃至第３のいずれかの発明において、前記ケトン系溶剤は、シクロヘキサノン又はダイアセトンアルコールであり、その含有量が組成物全体に対して５質量％〜３０質量％である、金型用洗浄剤組成物である。
【００１９】
（５）本発明の第５の発明は、第１乃至第４のいずれかの発明において、前記エステル系溶剤は、酢酸アミル又はジカルボン酸メチルエステル化合物であり、その含有量が組成物全体に対して５質量％〜３０質量％である、金型用洗浄剤組成物である。
【００２０】
（６）本発明の第６の発明は、第１乃至第５のいずれかの発明において、アルコール系溶剤をさらに含有する、金型用洗浄剤組成物である。
【００２１】
（７）本発明の第７の発明は、第６の発明において、前記アルコール系溶剤は、オクタノール又はベンジルアルコールであり、その含有量が組成物全体に対して５質量％〜３０質量％である、金型用洗浄剤組成物である。
【００２２】
（８）本発明の第８の発明は、第１乃至第７のいずれかの発明において、炭化水素系溶剤をさらに含有する、金型用洗浄剤組成物である。
【００２３】
（９）本発明の第９の発明は、第８の発明において、前記炭化水素系溶剤は、ナフテン系溶剤又はイソパラフィン系溶剤であり、その含有量が組成物全体に対して５質量％〜３０質量％である、金型用洗浄剤組成物である。
【００２４】
（１０）本発明の第１０の発明は、第１乃至第９のいずれかの発明において、グリコール系溶剤をさらに含有する、金型用洗浄剤組成物である。
【発明の効果】
【００２５】
本発明によれば、金型等の成形部材に損傷等を与えることなく、簡易に処理することができ、種々の成形原料樹脂に由来するヤニ成分を効果的に洗浄除去することができる。
【発明を実施するための形態】
【００２６】
以下、本発明の具体的な実施形態（以下、「本実施の形態」という）について詳細に説明する。なお、本発明は以下の実施形態に限定されるものではなく、本発明の要旨を変更しない範囲で種々の変更が可能である。
【００２７】
本実施の形態に係る金型用洗浄剤組成物は、金型やシリンダ等の成形金属部材の表面に付着し蓄積したヤニ成分を洗浄除去するためのものである。具体的に、本実施の形態に係る金型用洗浄剤組成物は、少なくとも、アミド系溶剤と、ケトン系溶剤と、エステル系溶剤とを含有する。また、特に、沸点が１５０℃以上、好ましくは１８０℃以上、より好ましくは２００℃状の高沸点の溶剤から構成されていることが好ましい。
【００２８】
なお、本明細書では、金型やシリンダ等のヤニ成分が付着し蓄積し得る成形金属部材であって、当該洗浄剤組成物による洗浄処理対象をまとめて「金型」と称する。
【００２９】
このような金型用洗浄剤組成物によれば、金型に損傷を与えることなく、また簡易に、金型表面に付着して蓄積したヤニ成分を除去することができる。しかも、この金型用洗浄剤組成物では、種々の成形原料樹脂に由来するヤニ成分の洗浄に好適に用いることができる。具体的に、その成形原料樹脂としては、例えば、ポリスチレン樹脂、アクリルニトリル・ブタジエン・スチレン樹脂、ポリプロピレン樹脂、ポリアセタール樹脂、及びポリアミド樹脂のすべての樹脂に由来するヤニ成分を効果的に洗浄除去することができる。なお、列挙した樹脂以外の樹脂を除外するものではない。
【００３０】
以下、各溶剤成分について、それぞれ詳細に説明する。
【００３１】
［アミド系溶剤］
アミド系溶剤としては、例えば、Ｎ−エチル−２−ピロリドン（ＮＥＰ）、Ｎ−メチル−２−ピロリドン（ＮＭＰ）、Ｎ，Ｎ−ジメチルアセトアミド、Ｎ，Ｎ−ジメチルホルムアミド、ヘキサメチルホスホリックトリアミド、１，３−ジメチル−２−イミダゾリジノン等が挙げられる。
【００３２】
その中でも、本実施の形態に係る金型用洗浄剤組成物においては、高沸点溶剤であるＮ−エチル−２−ピロリドン又はＮ−メチル−２−ピロリドンを用いることが好ましく、より洗浄性、環境安全性が高いという観点から、Ｎ−エチル−２−ピロリドンを用いることが特に好ましい。Ｎ−エチル−２−ピロリドンをアミド系溶剤として含有し、後述するケトン系溶剤と、エステル系溶剤とを含有する金型用洗浄剤組成物によれば、種々の樹脂に由来するヤニ成分をより効果的に洗浄除去することができ、また環境への負荷も小さい。
【００３３】
なお、これらのアミド系溶剤は、１種単独で、あるいは２種以上を併せて用いることができる。
【００３４】
アミド系溶剤の含有量は、金型用洗浄剤組成物中において１質量％〜５０質量％の範囲であることが好ましく、３質量％〜４５質量％の範囲であることがより好ましく、２０質量％〜４０質量％の範囲であることが特に好ましい。アミド系溶剤の含有量が１質量％未満であると、ヤニ成分の洗浄除去作用が十分に得られない可能性があり、一方で、５０質量％を超えると、環境に対する負荷が次第に大きくなり好ましくない。
【００３５】
［ケトン系溶剤］
ケトン系溶剤としては、例えば、アセトン、イソホロン、メチルエチルケトン、メチルプロピルケトン、メチルブチルケトン、ジエチルケトン、メチルイソブチルケトン、メチルアミルケトン、エチルブチルケトン、メチルヘキシルケトン、ジイソブチルケトン、トリメチルノナノン、シクロペンタノン、シクロヘキサノン、シクロヘプタノン、シクロオクタノン、メチルシクロヘキサノン、２，４−ペンタンジオン、アセトニルアセトン、アセトフェノン、炭酸ジメチルメチルシクロヘキサノン、ダイアセトンアルコール等が挙げられる。
【００３６】
その中でも、高沸点溶剤であり、環境安全性が高いという観点から、シクロヘキサノン、ダイアセトンアルコール等を用いることが好ましい。なお、これらのケトン系溶剤は、１種単独で、あるいは２種以上を併せて用いることができる。
【００３７】
ケトン系溶剤の含有量は、金型用洗浄剤組成物中において５質量％〜３０質量％の範囲であることが好ましく、１０質量％〜２５質量％の範囲であることがより好ましく、１５質量％〜２０質量％の範囲であることが特に好ましい。
【００３８】
［エステル系溶剤］
エステル系溶剤としては、例えば、酢酸メチル、酢酸ブチル、酢酸エチル、酢酸イソプロピル、酢酸アミル、プロピレングリコールモノメチルエーテルアセテート、エチレングリコールモノエチルエーテルアセテート、ジエチレングリコールモノブチルエーテルアセテート、ジエチレングリコールモノエチルエーテルアセテート、エチル−３−エトキシプロピオネート、３−メトキシブチルアセテート、３−メチル−３−メトキシブチルアセテート、蟻酸メチル、蟻酸エチル、蟻酸ブチル、蟻酸プロピル、乳酸エチル、乳酸ブチル、乳酸プロピルジカルボン酸メチルエステルなどのジカルボン酸アルキルエステル等が挙げられる。
【００３９】
その中でも、高沸点溶剤である、酢酸アミル、ジカルボン酸メチルエステル等を用いることが好ましい。なお、これらのエステル系溶剤は、１種単独で、あるいは２種以上を併せて用いることができる。
【００４０】
エステル系溶剤の含有量は、金型用洗浄剤組成物中において５質量％〜３０質量％の範囲であることが好ましく、１０質量％〜２５質量％の範囲であることがより好ましく、１５質量％〜２０質量％の範囲であることが特に好ましい。
【００４１】
［その他］
（アルコール系溶剤）
また、金型用洗浄剤組成物には、アルコール系溶剤を含有させてもよい。アルコール系溶剤としては、例えば、メタノール、エタノール、プロパノール、ブタノール、ペンタノール、２−メチルブタノール、３−メトキシブタノール、ヘキサノール、２−メチルペンタノール、２−エチルブタノール、ヘプタノール、オクタノール、２−エチルヘキサノール、ノニルアルコール、デカノール、ウンデシルアルコール、トリメチルノニルアルコール、テトラデシルアルコール、ヘプタデシルアルコール、フェノール、シクロヘキサノール、メチルシクロヘキサノール、ベンジルアルコール、エチレングリコール、１，２−プロピレングリコール、１，３−ブチレングリコール、ジエチレングリコール、ジプロピレングリコール、トリエチレングリコール、トリプロピレングリコール等が挙げられる。
【００４２】
その中でも、高沸点溶剤である、オクタノール、ベンジルアルコール等を用いることが好ましい。なお、これらのアルコール系溶剤は、１種単独で、あるいは２種以上を併せて用いることができる。
【００４３】
アルコール系溶剤の含有量は、金型用洗浄剤組成物中において５質量％〜３０質量％の範囲であることが好ましく、１０質量％〜２５質量％の範囲であることがより好ましく、１５質量％〜２０質量％の範囲であることが特に好ましい。
【００４４】
（炭化水素系溶剤）
また、金型用洗浄剤組成物には、炭化水素系溶剤を含有させてもよい。炭化水素系溶剤としては、ｎ−ヘキサン、ｎ−ヘプタン、ｎ−オクタン、ナフテン系溶剤、イソパラフィン系溶剤などの脂肪族炭化水素系溶剤、ベンゼン、トルエン、キシレンなどの芳香族炭化水素系溶剤等が挙げられる。
【００４５】
その中でも、高沸点溶剤である、ナフテン系溶剤、イソパラフィン系溶剤等を用いることが好ましい。なお、これらのアルコール系溶剤は、１種単独で、あるいは２種以上を併せて用いることができる。
【００４６】
炭化水素系溶剤の含有量は、金型用洗浄剤組成物中において５質量％〜３０質量％の範囲であることが好ましく、１０質量％〜２５質量％の範囲であることがより好ましく、１５質量％〜２０質量％の範囲であることが特に好ましい。
【００４７】
（グリコール系溶剤）
また、金型用洗浄剤組成物には、グリコール系溶剤を含有させてもよい。グリコール系溶剤としては、エチレングリコール、ジエチレングリコール、トリエチレングリコール、プロピレングリコール、ジプロピレングリコール、１，２−ブチレングリコール、１，３−ブチレングリコールなどのグリコール類、エチレングリコールモノブチルエーテル、ジエチレングリコールモノエチルエーテル、ジエチレングリコールモノブチルエーテル、ジエチレングリコールモノヘキシルエーテル、ジプロピレングリコールモノメチルエーテルなどの、グリコール類のモノアルキルエーテル、エチレングリコールジメチルエーテル、ジエチレングリコールジメチルエーテル、トリエチレングリコールジメチルエーテル、ジエチレングリコールジエチルエーテル、ジエチレングリコールイソプロピルメチルエーテルなどの、グリコール類のジアルキルエーテル等が挙げられる。なお、これらのグリコール系溶剤は、１種単独で、あるいは２種以上を併せて用いることができる。
【００４８】
グリコール系溶剤の含有量は、金型用洗浄剤組成物中において１質量％〜２０質量％の範囲であることが好ましく、５質量％〜１０質量％の範囲であることがより好ましい。
【００４９】
以上のように、本実施の形態に係る金型用洗浄剤組成物は、少なくとも、アミド系溶剤と、ケトン系溶剤と、エステル系溶剤とを含有するものであり、より好ましくは、Ｎ−エチル−２−ピロリドン又はＮ−メチル−２−ピロリドンをアミド系溶剤として含有するものである。またより好ましくは、アルコール系溶剤と、炭化水素系溶剤とをさらに含有する。このような金型用洗浄剤組成物によれば、金型に塗布するか又はその中に金型を浸漬することによって、金型に損傷を与えることなく、また簡易に、金型表面に付着して蓄積したヤニ成分を除去することができる。しかも、この金型用洗浄剤組成物では、種々の成形原料樹脂に由来するヤニ成分の洗浄に好適に用いることができる。
【実施例】
【００５０】
以下、本発明の実施例を示してより具体的に説明するが、本発明は以下の実施例に何ら限定されるものではない。
【００５１】
＜実施例、比較例＞
各種成形原料（ペレット）を０．２ｇ金属容器（φ３０ｍｍ、深さ１０ｍｍ）に入れ、上面部をＳＵＳ板（１００ｍｍ×５０ｍｍ×ｔ２ｍｍ）で覆い、焼成炉内で成形原料を焼成した。なお、焼成条件として、焼成温度は各成形原料の融点以上とし、焼成時間を１時間とした。その焼成により、金属容器を覆っていたＳＵＳ板に、蓋の形状をした焼けが生じた。このＳＵＳ板に生じた焼きをヤニ成分（樹脂ヤニ、ガスヤニ）と想定した。なお、焼けは、各成形原料により色が異なる。
【００５２】
成形原料樹脂としては、ポリスチレン樹脂、アクリルニトリル・ブタジエン・スチレン（ＡＢＳ）樹脂、ポリプロピレン樹脂、ポリアセタール樹脂、ポリアミド樹脂の５種類をそれぞれ使用し、各成形原料のペレットの焼成条件は下記表１のようにした。
【００５３】
【表２】
0006537142.tif 000003
【００５４】
以下に示す実施例、比較例では、ＳＵＳ板に生じたガスヤニを洗浄するための洗浄剤組成物を作製した。
【００５５】
［実施例１］
アミド系溶剤であるＮ−エチル−２−ピロリドン（ＮＭＰ）を４０質量％、ケトン系溶剤であるシクロヘキサノンを２０質量％、エステル系溶剤である酢酸アミルを１５質量％の割合でそれぞれ配合させた。また、アルコール系溶剤であるオクタノール（２−エチルヘキサノール）を２０質量％、脂肪族炭化水素系溶剤（エクソールＤ１１０，東燃ゼネラル石油株式会社製）を５質量％の割合でさらに配合させ、洗浄剤組成物を調製した。
【００５６】
［実施例２］
アミド系溶剤を４質量％、ケトン系溶剤を２０質量％、エステル系溶剤を２０質量％、アルコール系溶剤を２０質量％、炭化水素系溶剤を３６質量％の割合で配合させたこと以外は、実施例１と同じ原料を用いて、洗浄剤組成物を調製した。
【００５７】
［実施例３］
アミド系溶剤を４０質量％、ケトン系溶剤を１０質量％、エステル系溶剤を３５質量％の割合でそれぞれ配合させた。また、グリコール系溶剤である３−メトキシ−３−メチル−１−ブタノールを１５質量％の割合でさらに配合させ、洗浄剤組成物を調製した。なお、アミド系溶剤、ケトン系溶剤、エステル系溶剤は、実施例１と同じものを用いた。
【００５８】
［比較例１］
比較例１では、ケトン系溶剤を１０質量％、エステル系溶剤を３５質量、アルコール系溶剤を３０質量％、炭化水素系溶剤を５０質量％の割合でそれぞれ配合させ、洗浄剤組成物を調製した。なお、ケトン系溶剤、エステル系溶剤、アルコール系溶剤、炭化水素系溶剤は、実施例１と同じものを用いた。
【００５９】
［比較例２］
比較例２では、アミド系溶剤であるＮ−メチル−ピロリドン（ＮＭＰ）を４５質量％、ケトン系溶剤であるγ−ブチロラクトンを５５質量％の割合でそれぞれ配合させ、洗浄剤組成物を調製した。なお、アミド系溶剤は、実施例１と同じものを用いた。
【００６０】
［比較例３］
比較例３では、ケトン系溶剤を１７質量％、エステル系溶剤として酢酸アミルを１７質量％、二塩基酸ジメチルエステルを９質量％、アルコール系溶剤としてベンジルアルコールを４１質量、オクタノール（２−エチルヘキサノール）を１５質量％の割合でそれぞれ配合させた。なお、ケトン系溶剤は、実施例１と同じものを用いた。
【００６１】
下記表２に、実施例、比較例にて作製した洗浄剤組成物の組成をまとめて示す。
【００６２】
【表３】
0006537142.tif 000004
【００６３】
＜洗浄処理試験、評価＞
ガスヤニの付着したＳＵＳ板をホットプレートにて８０℃で加熱し、ＳＵＳ板の表面温度が８０℃に達したところで１０分間放置した。その後、作製した洗浄剤組成物を塗布して１分間待機し、紙ウエスでガスヤニを拭き取った。
【００６４】
洗浄剤組成物により洗浄効果については、ＳＵＳ板の表面にガスヤニの濃淡を基準として判定し、洗浄処理後においてガスヤニの色相が薄くなった場合を『◎』、やや薄くなった場合を『○』、殆ど変化が無かった場合を「△」、全く変化が無かった場合を『×』として評価した。下記表３に、それぞれの成形原料の焼成処理で生じたガスヤニの洗浄処理試験の結果をまとめて示す。
【００６５】
【表４】
0006537142.tif 000005